FR 2812890 A1 20020215 FR 0010506 A 20000810 La présente invention concerne, de façon générale, l'utilisation d'une association de phosphate d'urée et d'un azurant optique pour augmenter de façon significative le degré de blancheur des papiers et cartons. II est bien connu que les papiers et cartons ont une tendance à jaunir. Ceci est dû à la présence de cellulose non totalement délignifiée mais aussi au vieillissement naturel. L'accroissement du degré de blancheur des papiers et cartons constitue une grande préoccupation des papetiers à l'heure actuelle. A ce jour, les papetiers ont recours à des azurants optiques pour réaliser cet accroissement. Le degré de blancheur des papiers et cartons se mesure par colorimétrie. La teinte jaune (longueur d'onde dominante @, = 575 nm), est mesurée par le facteur de réflectance diffuse des papiers et cartons pour la couleur complémentaire qui est le bleu (longueur d'onde a, = 457 nm). Ce facteur de réflectance diffuse dans le bleu se mesure suivant la norme française Q 03-039 avec un spectrocolorimètre qui répond aux caractéristiques spécifiées de la norme expérimentale Q 03-038. Les papiers et cartons ont en général des spectres avec une légère remontée vers les grandes longueurs d'onde, c'est-à-dire vers les jaunes, et avec un déficit dans les bleus. Pour rendre le spectre plus équiénergétique, il est nécessaire d'augmenter le bleu (faibles longueurs d'onde). Pour rehausser la blancheur des papiers et cartons, il est courant d'ajouter des colorants fluorescents, plus communément appelés "azurants optiques", dans la masse ou en surface du papier. Ces azurants optiques absorbent la lumière UV invisible et la reflètent en lumière bleue visible de façon à compenser la couleur jaunâtre de la cellulose. Parmi les nombreuses substances fluorescentes connues, ce sont des dérivés d'acides diamino-stilbènedisulfoniques qui ont réussi à s'imposer en papeterie. Seule la forme "trans" de ces acides a un pouvoir fluorescent. Ces azurants optiques sont anioniques et se comportent comme les colorants substantifs, c'est-à-dire qu'ils se fixent sur la fibre cellulosique sans avoir besoin d'addition d'un fixateur. Pour assurer un très bon azurage des papiers et cartons, l'azurant optique doit être correctement fixé sur la fibre cellulosique ainsi que sur les additifs tels que l'amidon, la carboxyméthylcellulose ou l'alcool polyvinylique, éventuellement présents, Plusieurs facteurs peuvent influencer l'azurage des papiers et cartons - les pâtes mécaniques qui absorbent fortement la lumière UV et qui possèdent une nuance jaunâtre, - la présence de dioxyde de titane (rutile) qui absorbe la lumière UV, - la présence de résines utilisées dans la masse qui absorbent la lumière UV et possèdent une nuance jaunâtre, - l'acidité du milieu qui précipite l'azurant ainsi que les adjuvants cationiques qui forment des complexes difficilement solubles avec l'azurant. Bien que l'utilisation d'un azurant optique permette d'améliorer sensiblement la blancheur des papiers et cartons, on a toujours besoin de produits plus performants. La présente invention vise à satisfaire ce besoin du marché. Plus particulièrement, l'invention concerne l'utilisation de phosphate d'urée en association avec un azurant optique comme adjuvant pour augmenter le degré de blancheur de papier ou carton. L'invention concerne aussi une composition pour augmenter la blancheur des papiers et cartons, caractérisée en ce qu'elle comprend du phosphate d'urée et un azurant optique en solution aqueuse. II a en effet été trouvé, de façon surprenante, que l'addition de phosphate d'urée, notamment sous forme d'une solution aqueuse, et d'un azurant optique permet d'augmenter de façon très sensible le degré de blancheur des papiers et cartons. Le phosphate d'urée et l'azurant optique peuvent être ajoutés simultanément ou séparément au produit à blanchir. Le phosphate d'urée peut être obtenu très aisément par réaction de l'acide phosphorique ou de l'anhydride phosphorique, ou d'un mélange des deux, avec de l'urée. La réaction se fait préférentiellement en solution aqueuse. Une solution aqueuse de phosphate d'urée utile dans l'invention est typiquement constituée, en poids, de Phosphate d'urée : 25 à 60 Urée: 0à15% Eau : 75 à 25 %. De préférence, on utilise une solution aqueuse contenant, en poids, environ 35 % de phosphate d'urée. La solution aqueuse de phosphate d'urée est avantageusement appliquée à la feuille de papier ou carton à l'aide d'une presse encolleuse. A cette fin, on la formule sous forme d'une "sauce" pour presse encolleuse. La sauce contenant le phosphate d'urée peut être appliquée à une feuille de papier ou carton préazurée dans la masse. En variante, on peut appliquer à une feuille de papier ou carton non azurée une sauce contenant de l'azurant optique en plus du phosphate d'urée. Le phosphate d'urée, sous forme de solution aqueuse, peut être utilisé, à titre indicatif et non limitatif, à des concentrations comprises entre 0,5 et 10 grammes par litre de sauce pour presse encolleuse permettant d'obtenir des grammages déposés de 1 à 10 g/m2. L'azurant optique est avantageusement constitué d'un dérivé d'acide diaminostilbène-disulfonique. II peut être utilisé, à titre indicatif et non limitatif, à des concentrations comprises entre 0,2 à 10 grammes par litre de sauce pour presse encolleuse ou à des concentrations comprises entre 0,02 et 1 en poids par rapport à la pâte sèche dans la masse. Des azurants optiques convenant à l'invention sont disponibles dans le commerce à partir de divers fabricants. On peut citer par exemple les "Blancophor" disponibles auprès de la société Bayer, tels que les Blancophor P, PSG, PSW, PAL, PN, BSU-PN ou PSK. Les adjuvants de l'invention sont compatibles avec les autres adjuvants anioniques ou non ioniques utilisés dans la masse ou en surface lors de la fabrication des papiers et cartons. L'utilisation du phosphate d'urée peut permettre soit d'obtenir un degré de blancheur supérieur, soit, à blancheur égale, de diminuer la dose d'azurant optique utilisée. Les exemples non limitatifs suivants sont donnés dans le but d'illustrer l'invention. Dans tous les exemples, on a utilisé, en tant qu'azurant optique le produit Blancophor PSG commercialisé par la société Bayer. Dans les différents exemples, la blancheur R 457 (blancheur du papier à 457 nm) avec et sans UV, la blancheur W cie avec et sans UV, et la fluorescence ont été mesurées. La blancheur R 457 est définie par le système L, a, b. La blancheur Wcie est définie par le système X, Y, Z. Afin d'apprécier le rôle de la fluorescence du papier sur la blancheur du papier (sans apport de fluorescence), on effectue une mesure de blancheur avec un filtre qui supprime la fraction UV du flux de lumière. Ainsi, la fluorescence est mesurée par la différence de valeurs de la blancheur W cie mesurée avec une source de lumière non filtrée (avec UV) et mesurée avec une source de lumière filtrée (sans UV). Le gain de blancheur est mesuré par la différence de la valeur de blancheur W cie avec UV obtenue avec l'utilisation de phosphate d'urée en association avec l'azurant optique par rapport à celle obtenue avec la seule utilisation de l'azurant optique. Exemple 1 Application d'une composition à base de phosphate d'urée et d'un azurant optique à l'aide d'une presse encolleuse. Des sauces pour presse encolleuse ont été préparées avec différentes solutions aqueuses de 0,2, 0,5 ou 1 g/1 d'azurant optique en association avec 1, 2 et 5 g/1 d'une solution aqueuse de phosphate d'urée à 35 % en poids. Les différentes sauces ont été appliquées à la presse encolleuse sur un papier-support poreux de grammage 40 g/m2 afin d'obtenir des dépôts de 1 à 6 g/m2. Après enduction, les papiers traités ont été séchés sous presse à 110 C pendant 2 minutes. Les blancheurs R 457 et W cie (avec et sans UV) mesurées sont présentées dans le tableau n 1 ci-dessous. R 457 W Cie Azurant Phosphate Sans W Avec W Sans lN Avec W Fkxresoence Gain de optique d'urée 1 2 3 4 (4)-(3) blancheur Papier support non 82,4 84,3 66,6 69,9 3,3 traité 0 g/1 1 g/1 82,6 83,1 ! 66,3 68,7 2,4 2 g/ 82,6 83,4 66,8 69,2 2,4 5 g/1 82,9 83,5 66,9 69,5 2,6 0,2 g/1 0 g/1 82,7 85,6 65,6 77,1 11,5 i 1 g/1 84,3 @; 89 68,6 85,7 17,1 8,6 2 g/1 84,4 89,2 69,6 86,8 17,2 9,7 5 g/1 84,5 89,6 69,7 87,1 17,4 17,4 0,5 g/1 0 g/1 83,5 85,8 66,5 78,9 12,4 1 g/1 87,1 92,8 74,1 96,5 22,4 17,6 2 g/1 87,6 95,1 75,8 100,2 24,4 21,3 5 g/1 87,7 95,5 75,9 101 25,1 22,1 1 g/1 0 g/1 83,9 90,7 70 91,7 21,7 1 g/1 85,9 93,5 76,1 98,5 22,4 6,8 2 g/1 88 96,6 76,5 104,5 28 12,8 5 g/1 88,4 97,4 77 106,4 29,4 14,7 Tableau n 1 L'examen de ces résultats montre que l'utilisation de phosphate d'urée en association avec un azurant optique exerce un effet synergique qui permet d'augmenter de façon très significative la blancheur UV d'un papier poreux. L'utilisation d'une sauce contenant 2 g/1 de phosphate d'urée et 0,5 g/1 d'azurant optique permet d'augmenter de plus de 20 points la blancheur W cie avec UV et de plus de 10 points la fluorescence de ce type de papier. A plus faible concentration (0,2 g/1) ou plus forte concentration (1 g/1) d'azurant optique en sauce pour presse encolleuse, on augmente de plus de 10 points la blancheur UV et de plus de 6 points la fluorescence des papiers. Exemple 2 On a répété l'exemple 1 si ce n'est que les sauces ont été appliquées sur un papier support fermé de grammage 60 g/m2 afin d'obtenir des dépôts de 1 à 4 g/rrn2. Les blancheurs R 457 et W cie (avec ou sans UV) mesurées sont présentées dans le tableau n 2 ci-dessous. R 457 W cie Azurant Phosphate Sans lN Avec UN Sans UV Avec UV Fluorescence Gain de optique d'urée 1 2 3 4 (4)-(3) blancheur Papier support non 83,3 83,8 81,8 84,6 2,8 traité i 0 g/1 1 g/1 83,6 83,6 80,9 83,8 2,9 2 g/ 83,2 83,7 82 84,7 2,7 5 g/1 83,2 83,7 81,8 84,6 2,8 0,2 g/1 0 g/1 83,6 87,3 82,8 96,3 13,5 1 g/1 84 87,5 83,1 96,9 13,8 0,6 2 g/1 84,1 87,9 83,3 97,5 14,2 1,2 5 g/1 83,9 88,3 83,2 97,8 14,6 1,5 0,5 g/1 0 g/1 84,2 89,9 83,5 104,4 20,9 1 g/1 84,5 90,4 84,6 105,9 21,3 1,5 2 g/1 85 91,8 85,1 108,7 23,6 4,3 5 g/1 85,1 91,9 85,3 109,3 24 4,9 1 g/I 0 g/1 84,6 91,9 84,4 110 25,6 1 g/1 85,2 92,9 85,3 111,5 26,2 1,5 2 g/1 85,4 93,5 85,8 113,3 27,5 3,3 5 g/1 85,8 94,4 86,6 115,7 29,1 5,7 Tableau n 2 L'examen de ces résultats montre que l'utilisation de phosphate d'urée en association avec un azurant optique exerce un effet synergique qui permet d'augmenter la blancheur UV d'un papier fermé. II est à noter, cependant, que la synergie entre le phosphate d'urée et l'azurant optique est moins importante sur des papiers fermés que sur des papiers poreux. Exemple 3 Application d'une composition à base de phosphate d'urée, d'azurant optique et d'amidon à l'aide d'une presse encolleuse. Des sauces pour presse encolleuse ont été préparées à partir de - Solution d'amidon à 5 - 1, 2, 5 ou 10 g d'azurant optique par litre de solution d'amidon à 5 - 1, 2, 5 ou 10 g d'une solution aqueuse de phosphate d'urée à 35 par litre de solution d'amidon. Les différentes sauces ont été appliquées sur un papier support poreux de grammage 40 g/m2 afin d'obtenir des dépôts de 1 à 10 g/m2. Après l'enduction, les papiers traités ont été séchés sous presse à 110 C pendant 2 minutes. Les blancheurs R 457 et W cie (avec et sans UV) mesurées sont présentées dans le tableau n 3 ci-dessous. L'examen de ces résultats montre que l'utilisation, en association, de phosphate d'urée et d'un azurant optique dans une sauce pour presse encolleuse à base d'une solution d'amidon à 5 % permet d'augmenter de façon non négligeable la blancheur W cie avec UV d'un papier poreux. Le gain de blancheur W cie avec UV apporté par l'ajout de phosphate d'urée est meilleur pour les sauces à plus faible teneur en azurant optique. Plus la concentration en azurant optique dans la sauce et élevée et plus il est difficile au phosphate d'urée d'augmenter la blancheur W cie avec UV. Pour la production de papier de blancheur W cie avec UV très élevée, l'ajout de la composition à base de phosphate d'urée est, cependant, intéressant. Par exemple, pour une blancheur W cie avec UV de 112 classiquement obtenue avec 10 g d'azurant optique par litre de solution d'amidon à 5 %, il est possible d'obtenir le même degré de blancheur W cie avec UV avec seulement 5 g d'azurant optique par litre de solution d'amidon à 5 % si l'on ajoute 1 g de phosphate d'urée par litre de solution d'amidon à 5 %. Ceci est industriellement très intéressant, car on peut fabriquer des papiers de blancheur similaire à ceux produits classiquement avec une dose réduite d'azurant optique et, donc, à moindre coût. R 457 W cie Azurant Phosphate Sans UV Avec UV Sans UV Avec UV Fluorescence Gain de -optique d'urée 1 2 3 4 (4)-(3) blancheur 0 g/1 83,5 84,3 67,1 69,9 2,8 1 g/1 84 85,4 67,7 73,1 5,4 0 g/1 2 g/ 84,4 87,5 69,5 79,5 10 5 g/1 84,5 87,9 70 80,2 10,2 10 g/1 84,6 88,2 70,9 81,7 10,8 0 g/1 84,7 91,2 68,5 90,7 22,2 1 g/1 85,8 93,7 70,7 97,3 26,6 6,6 1 g/1 2 g/1 86,1 94,4 71,5 98,9 27,4 8,2 5 g/1 86,5 96 72 100,2 28,2 9,5 10 g/1 86,9 96,3 72,4 101,6 29,2 10,9 0 g/1 86 94,9 70,5 99,8 29,3 1 g/1 86,5 95,9 71,7 102,3 30,6 2,5 2 g/1 2 g/1 86,6 95,9 72,2 103,6 31,4 3,8 5 g/1 86,8 97,3 72,6 104,9 32,3 5,1 10 g/1 87 97,7 72,9 105,7 32,8 5,9 0 g/1 87,8 99,9 73,2 110,7 37,5 1 g/1 88,4 100,6 73,8 112,1 38,3 1,4 5 g/1 2 g/1 88,9 101,7 74,1 113 38,9 2,3 5 g/1 89,2 102,6 74,4 114,3 39,9 3,6 10 g/I 89,3 103,7 74,4 116,8 42,4 6,1 0 g/1 88,6 102,8 70,9 112,2 41,3 1 g/1 89,2 103,2 71 112,5 41,5 0,3 10 g/1 2 g/1 89,5 103,7 71,7 113,9 42,2 1,7 5 g/1 89,9 104,9 73,1 116,1 43 3,9 10 g/1 90,1 105,2 73,5 116,7 43,2 4,5 Tableau n 3 Exemple 4 On a répété l'exemple 3 si ce n'est que les sauces ont été appliquées sur un papier support fermé de grammage 60 g/mI afin d'obtenir des dépôts de 1 à 5 g/mz. 9 Les blancheurs R 457 et W cie (avec et sans UV) mesurées sont présentées dans le tableau n 4 ci-dessous. L'examen de ces résultats montre que l'utilisation conjointe de phosphate d'urée et d'un azurant optique dans une sauce pour presse encolleuse à base d'une solution d'amidon à 5 % permet d'augmenter la blancheur UV d'un papier fermé. La gain de blancheur UV apporté par l'ajout de phosphate d'urée est meilleur pour les sauces à plus faible teneur en azurant optique. Plus la concentration en azurant optique dans la sauce est élevée et plus il est difficile au phosphate d'urée d'augmenter la blancheur UV. II est à noter, cependant, que la synergie entre le phosphate d'urée et l'azurant optique dans une sauce à base d'une solution d'amidon à 5 % est moins importante sur des papiers fermés que sur des papiers poreux. R 457 W Cie Azurant Phosphate Sans UV Avec LA/ Sans UV Avec UV Fluorescence Gain de optique d'urée 1 2 3 4 (4)-(3) blancheur 0 g/1 83,2 83,8 81,5 84,4 2,9 1 g/1 83,2 84,1 81,8 85,8 4 0 g/1 2 g/ 83,3 84,5 82 86,3 4,3 5 g/1 83,4 85 82,3 87,5 5,2 10 g/1 83,5 85,4 82,5 89,6 7,1 0 g/1 84,4 91,1 84 107,7 23,7 I 1 g/1 84,6 91,6 84,3 109,7 25,4 2 1 g/1 2 g/1 85 92,4 85,1 110,7 25,6 3 5 g/1 85,2 92,9 85,4 111,7 26,3 4 10 g/1 85,4 93,9 85,6 114,2 28,6 6,5 0 g/1 85 93,5 84,9 114,3 29,4 1 g/1 85,2 93,8 85 114,7 29,7 0,4 2 g/1 2 g/1 85,2 94,2 85 115,6 30,6 1,3 5 g/1 85,5 94,9 85,3 116,6 31,3 2,3 10 g/1 85,9 95,7 85,8 118,1 32,3 3,8 0 g/1 86,6 98,3 86,9 124,5 37,6 1 g/1 87 99,2 87,5 126,2 38,7 1,7 5 g/1 2 g/1 87,2 99,5 87,5 126,4 38,9 1,9 5 g/1 87,6 100,4 87,9 128 40,1 3,5 10 g/1 87,8 101,2 87,6 129,1 41,5 4,6 0 g/1 88 !, 102 86,6 129,2 42,6 1 g/1 88,3 102,6 87 129,8 42,8 0,6 10 g/1 2 g/1 88,2 102,3 86,7 129,4 42,7 0,2 5 g/1 88,4 102,6 86,6 129,2 42,6 0 10 g/1 88,3 102,7 87,1 130 42,9 0,8 Tableau n 4 Exemple 5 Application de phosphate d'urée à la presse encolleuse après azurage du papier dans la masse. Des quantités de 0,02, 0,05, 0,1, 0,5 ou 1 %, par rapport à la pâte sèche, d'azurant optique ont été introduites dans la masse sur un mélange de pâtes 75/25 en fibres courtes/fibres longues. Les pâtes ont été raffinées en mélange pour un degré Schopper d'environ 25 . Des formettes ont été tirées à 70 g/m2 pour chaque quantité d'azurant optique introduite dans la pâte. On a également tiré des formettes sans azurant optique, à titre comparatif. Des solutions aqueuses à 1, 2, 5 ou 10 g/1 de phosphate d'urée ont été préparées à partir d'une solution aqueuse de phosphate d'urée à 35 % puis appliquées sur les formettes préalablement tirées pour obtenir des grammages déposés de 1 à 6 g/m2. Après l'enduction, les formettes traitées ont été séchées sous presse à 110 C pendant 2 minutes. Les blancheurs R 457 et W cie (avec et sans UV) mesurées sont présentées dans le tableau n 5 ci-dessous. L'examen des résultats montre que l'application de phosphate d'urée à l'aide d'une presse encolleuse sur des formettes non azurées dans la masse augmente de façon non négligeable la blancheur UV de celles-ci. Egalement, l'application de phosphate d'urée sur des formettes azurées dans la masse permet de rehausser significativement le degré de blancheur W cie avec UV. Une sauce contenant 1 g/1 de phosphate d'urée suffit pour augmenter de 2 à 4 points en moyenne la blancheur W cie avec UV des formettes azurées dans la masse. Au-delà de 1 g/1 de phosphate d'urée, la blancheur W cie UV des formettes azurées dans la masse atteint un seuil. Pour de fortes concentrations en azurant optique introduites dans la masse (0,5 - 1 % d'azurant optique par rapport à la pâte sèche), l'effet du phosphate d'urée appliqué est plus prononcé. II va de soi que les modes de réalisation ne sont donnés qu'à titre d'exemples. R 457 W Cie Azurant Phosphate Sans UV Avec UV Sans UV Avec W Fknnesoen# Gain de optique d'urée 1 2 3 4 (4)-(3) blancheur 0 g/1 87,1 81,1 75 75,2 0,2 1 g/1 87,5 87,5 78,9 79,5 0,6 4,3 0 % 2 g/ 87,3 88,1 78,3 80,4 2,1 5,2 5 g/1 88,4 89 78,7 81 2,3 5,8 10 g/1 88,5 89,1 78,9 81,2 2,3 6 0 g/1 88,5 93,6 78 95,2 17,2 1 g/1 88,6 93,6 80 97,3 17,3 2,1 0,02% 2 g/1 89,1 94,2 80,4 97,7 17,3 2,5 5 g/1 89,2 94,3 80,7 97,8 17,1 2,6 10 g/1 89,7 95,1 82 99,2 17,2 4 0 g/1 89,5 97,9 79,9 106,7 26,8 1 g/1 89,8 97,9 82 108,3 26,3 1,6 0,05% 2 g/1 90 98,1 82,1 108,5 26,4 1,8 5 g/1 90,3 98,4 82,3 108,8 26,5 2,1 10 g/1 90,3 98,6 82,6 110,2 27,6 3,5 0 g/1 90,6 101 81,2 115 33,8 1 g/1 90,6 101,1 82,4 117 34,6 2 0,1 % 2 g/1 90,7 101,3 83,6 117,5 33,9 2,5 5 g/1 91,3 102,3 84,3 118,3 34 3,3 10 g/1 91,7 103,1 85 119 34 4 0 g/1 90,7 102,1 82,4 119,3 36,9 1 g/1 91,5 103,4 84,7 122,2 37,5 2,9 0,5 % 2 g/1 91,8 103,7 84,8 122,4 37,6 3,1 5 g/1 92,1 103,8 84,8 122,8 38 3,5 10 g/1 92,1 104,3 85,4 123,3 37,9 4 0 g/1 91,6 105 82,7 124,5 41,8 1 g/1 93 107,7 85,7 128,9 43,2 4,4 1 % 2 g/1 93,1 108 85,9 129,4 43,5 4,9 5 g/1 93,6 108,5 86,1 129,8 43,7 5,3 10 g/1 94 109,4 86,6 130,5 43,9 6 Tableau n 5 REVENDICATIONS 1. L'utilisation de phosphate d'urée en association avec un azurant optique comme adjuvant pour augmenter le degré de blancheur de papier ou carton. 2. L'utilisation selon la revendication 1, caractérisée en ce que le phosphate d'urée est ajouté sous forme d'une solution aqueuse. 3. L'utilisation selon la revendication 2, caractérisée en ce que la solution aqueuse de phosphate d'urée est constituée, en poids, de Phosphate d'urée : 25 à 60 Urée: 0à15% Eau : 75 à 25 %. 4. L'utilisation, selon l'une quelconque des revendications 1 à 3, caractérisée en ce que le phosphate d'urée et l'azurant optique sont appliqués simultanément, sous forme d'un mélange en solution aqueuse, à une feuille de papier ou de carton. 5. L'utilisation selon l'une quelconque des revendications 1 à 3, caractérisée en ce que le phosphate d'urée est appliqué à une feuille de papier ou carton contenant un azurant optique dans la masse. 6. L'utilisation selon la revendication 4 ou 5, caractérisée en ce que l'application est effectuée à l'aide d'une presse encolleuse. 7. L'utilisation selon la revendication 6, caractérisée en ce que le phosphate d'urée est formulé sous forme d'une sauce pour presse encolleuse contenant 0,5 à 10 g de phosphate d'urée par litre de sauce. 8. L'utilisation selon les revendications 4 et 5, caractérisée en ce que l'azurant optique est formulé sous forme d'une sauce pour presse encolleuse contenant 0,2 à 10 g d'azurant par litre de sauce. 9. L'utilisation selon la revendication 5, caractérisée en ce que l'azurant optique est incorporé dans la masse du papier ou carton à raison de 0,02 à 1 en poids par rapport à la pâte sèche. 10. L'utilisation selon l'une quelconque des revendications 1 à 9, caractérisée en ce que l'azurant optique est un dérivé d'acide diamino- stilbène-disulfonique. 11. Composition pour augmenter la blancheur des papiers et cartons, caractérisée en ce qu'elle comprend du phosphate d'urée et un azurant optique en solution aqueuse.